Les durcissements obtenus juste après exposition à une lampe de durcissement sont indiqués dans la suite dans le cas de l'impression par sérigraphie d'un revêtement photodurcissable blanc (d'environ 25 microns d'épaisseur) placé sur une matière revêtue en surface, à l'aide d'une toile de "Nylon" nO 200S-GT revêtue d'une émulsion photographique directe: - vitesse maximale du transporteur donnant une adhérence acceptable de l'encre sur la matière 47,9 m/min - vitesse maximale du transporteur pour ltessai de collage postérieur de résine 35,7 m/min - température du support : 490C à 17,4 m/min 65,60C à 6,7 m/min - rayons 16 réfléchis et filtrés : 0 % - rayons 15 directs et filtrés : 0 % La figure 2 représente la même configuration que la figure 1, mais un tube 17 de 40 mm de diamètre (par exemple de quartz, de "Vycor", de "Pyrex", etc.) est placé de manière que son centre se trouve à 166 mm du centre de la lampe et à 140 mm du réflecteur 11. Ce tube a un liquide de filtrage infrarouge qui circule à l'intérieur (par exemple due l'eau). Le centre de la lampe 10, le point 21 de focalisation des rayons réfléchis et le centre du tube sont alignés suivant une droite perpendiculaire à la surface de la matière 20.La répétition de l'essai donne les résultats suivants - vitesse maximale du transporteur pour une adhérence acceptable de l'encre au support 47,9 m/min - vitesse maximale du transporteur pour l'essai de collage postérieur de résine 30,5 m/min - température de la matière 46 C à 17,4 m/m 600C à 6,7 m/mi - rayons 16 réfléchis et filtrés 50 % - rayons 15 directs et filtrés 13 * - rayons 14 directs et non filtrés 87 * La figure 3 représente la même configuration que la figure 2 mais le tube 17 se trouve à une nouvelle position telle que le centre du tube et celui de la lampe sont séparés par 90 mm, la distance séparant le centre du tube de la base du récepteur étant de 63,5 mm.La répétition de l'essai précité donne les résultats suivants - vitesse maximale du transporteur pour une adhérence acceptable de l'encre au support 35,7 m/min - vitesse maximale du transporteur pour l'essai de collage postérieur de résine 11,6 m/min - température du support 390C à 17,4 m/mi 43,30C à 6,7 m/m - rayons 16 réfléchis et filtrés 100 % - rayons 15 directs et filtrés 23,5 % - rayons 14 directs et non filtrés 76,5 % La figure 4 représente la même configuration que la figure 3, mais le tube 17 se trouve à une nouvelle position, telle que les centres du tube et de la lampe sont à 65 mm et le centre du tube et la base du réflecteur sont sépares par 38,2 mm.La répétition de l'essai donne les résultats suivants - vitesse maximale du transporteur pour une adhérence acceptable de l'encre au support : pas d'adhérence à 1,5 m/min - vitesse maximale du transporteur pour l'essai de collage postérieur de résine 6,7 m/min - température du support : moins de 37,80C à 17,4 m/min 43,30C à 6,7 m/min - rayons 16 réfléchis et filtrés 100 % - rayons 15 directs et filtrés 30,5 % - rayons 14 directs et non filtrés 69,5 % La figure 5 représente une lampe 10 à vapeurs de mercure ayant un réflecteur 11 et deux tubes 19 de quartz placés au-dessous de la lampe dans le réflecteur, de l'eau de refroidissement circulant dans les tubes 19 qui ferment comple- tement le côté du réflecteur tourné vers la matière imprimée.